(57)【要約】  本発明は、半導体デバイスの製造方法において、アルミニウムペーストを焼成して電極を形成する際に、電極とシリコン層又は基材の電極領域との電気的な接触が悪化するという問題を防ぎつつ、パッシベーション層の貫通孔の最小径を小さくし、それによってパッシベーション層が担ってきた機能の損失を防ぐことを可能にすることを目的とする。また、本発明は、このようにして得られる半導体デバイスを提供することを目的とする。  半導体デバイスを製造する本発明の方法は、パッシベーション層（１８）を有するシリコン層又は基材（１５）上に、パッシベーション層の貫通孔を通ってシリコン層又は基材の電極領域（１５ａ）に電気的に接触している電極（１２）を形成することを含む。ここで、この方法では、貫通孔を通して電極領域にアルミニウムペーストを塗布し、そしてアルミニウムペーストを焼成することによって、電極を形成する。また、この方法では、貫通孔の最小径が５０μｍ以下であり、かつ電極領域の表面ドーパント濃度が７×１０１８ａｔｏｍｓ／ｃｍ３以上、又は電極領域のシート抵抗値が７０Ω以下である。
2016031927.tif 000002
【特許請求の範囲】
【請求項１】
パッシベーション層を有するシリコン層又は基材上に、前記パッシベーション層の貫通孔を通って前記シリコン層又は基材の電極領域に電気的に接触している電極を形成することを含む、半導体デバイスの製造方法であって、
前記貫通孔を通して前記電極領域にアルミニウムペーストを塗布し、そして前記アルミニウムペーストを焼成することによって、前記電極を形成し、
前記貫通孔の最小径が５０μｍ以下であり、かつ
前記電極領域の表面ドーパント濃度が７×１０１８ａｔｏｍｓ／ｃｍ３以上、又は前記電極領域のシート抵抗値が７０Ω以下である、
半導体デバイスの製造方法。
【請求項２】
前記パッシベーション層が、１〜３００ｎｍの層厚を有する、請求項１に記載の方法。
【請求項３】
前記パッシベーション層が、窒化シリコン、酸化シリコン、酸化アルミニウム、及びそれらの組合せからなる群より選択される材料で形成されている、請求項１又は２に記載の方法。
【請求項４】
前記半導体デバイスが太陽電池である、請求項１〜３のいずれか一項に記載の方法。
【請求項５】
下記の工程によって、前記パッシベーション層に前記貫通孔を形成し、かつ前記電極領域のドープを行うことを更に含む、請求項１〜４のいずれか一項に記載の方法：
下記の（ｉ）及び（ｉｉ）を有する積層体を提供すること：（ｉ）前記シリコン層又は基材上に配置されている第１及び／又は第２のパッシベーション層、並びに（ｉｉ）第１のパッシベーション層の上側であって第２のパッシベーション層の下側において前記電極領域上の領域に配置されているドーパント注入層であって、ドープシリコン粒子からなるドーパント注入層、
前記積層体の前記ドーパント注入層、又は前記第２のパッシベーション層のうちの前記ドーパント注入層上の領域に光照射を行うことによって、前記電極領域をドープすると共に、前記ドーパント注入層、及び前記パッシベーション層を、少なくとも部分的に除去して、前記貫通孔を形成すること。
【請求項６】
下記の工程によって、前記パッシベーション層に前記貫通孔を形成し、かつ前記電極領域のドープを行う、請求項５に記載の方法：
前記シリコン層又は基材上に、前記第１のパッシベーション層を形成すること、
前記第１のパッシベーション層のうちの、前記電極領域上の領域に、ドープシリコン粒子を含有するドープシリコン粒子分散体を塗布すること、
塗布した前記ドープシリコン粒子分散体を乾燥して、前記ドーパント注入層とすること、並びに
前記ドーパント注入層に光照射を行うことによって、前記電極領域をドープすると共に、前記ドーパント注入層、及び前記第１のパッシベーション層を、少なくとも部分的に除去して、前記貫通孔を形成すること。
【請求項７】
下記の工程によって、前記パッシベーション層に前記貫通孔を形成し、かつ前記電極領域のドープを行う、請求項５に記載の方法：
前記電極領域に、ドープシリコン粒子を含有するドープシリコン粒子分散体を塗布すること、
塗布した前記ドープシリコン粒子分散体を乾燥して、前記ドーパント注入層とすること、
前記シリコン層又は基材及び前記ドーパント注入層上に、前記第２のパッシベーション層を形成すること、並びに
前記第２のパッシベーション層のうちの前記電極領域上の領域に光照射を行うことによって、前記電極領域をドープすると共に、前記ドーパント注入層、及び前記第２のパッシベーション層を、少なくとも部分的に除去して、前記貫通孔を形成すること。
【請求項８】
下記の工程によって、前記パッシベーション層に前記貫通孔を形成し、かつ前記電極領域のドープを行う、請求項５に記載の方法：
前記シリコン層又は基材上に、前記第１のパッシベーション層を形成すること、
前記第１のパッシベーション層のうちの、前記電極領域上の領域に、ドープシリコン粒子を含有するドープシリコン粒子分散体を塗布すること、
塗布した前記ドープシリコン粒子分散体を乾燥して、前記ドーパント注入層とすること、
前記第１のパッシベーション層及び前記ドーパント注入層上に、第２のパッシベーション層を形成すること、並びに
前記第２のパッシベーション層のうちの前記電極領域上の領域に光照射を行うことによって、前記電極領域をドープすると共に、前記ドーパント注入層、並びに前記第１及び第２のパッシベーション層を、少なくとも部分的に除去して、前記貫通孔を形成すること。
【請求項９】
前記アルミニウムペーストを塗布する前に、前記シリコン層又は基材上に残留している前記ドープシリコン粒子を除去する工程を更に含む、請求項５〜８のいずれか一項に記載の方法。
【請求項１０】
前記ドープシリコン粒子の平均一次粒子径が１００ｎｍ以下である、請求項５〜９のいずれか一項に記載の方法。
【請求項１１】
前記ドープシリコン粒子のドーパント濃度が１×１０２０ａｔｏｍｓ／ｃｍ３以上である、請求項５〜１０のいずれか一項に記載の方法。
【請求項１２】
パッシベーション層を有するシリコン層又は基材、及び
前記パッシベーション層の貫通孔を通って前記シリコン層又は基材の電極領域に電気的に接触している電極、
を有する半導体デバイスであって、
前記貫通孔の最小径が５０μｍ以下であり、かつ
前記電極領域の表面ドーパント濃度が７×１０１８ａｔｏｍｓ／ｃｍ３以上、又は前記電極領域のシート抵抗値が７０Ω以下である、
半導体デバイス。
【請求項１３】
太陽電池である、請求項１２に記載の半導体デバイス。
【発明の詳細な説明】
【技術分野】
【０００１】
本発明は、半導体デバイスの製造方法に関する。また本発明は、本発明の方法で得ることができる半導体デバイスに関する。
【背景技術】
【０００２】
ある種の半導体デバイス、例えば太陽電池、特にバックコンタクト太陽電池及びＰＥＲＬ太陽電池（Ｐａｓｓｉｖａｔｅｄ  Ｅｍｉｔｔｅｒ，  Ｒｅａｒ  Ｌｏｃａｌｌｙ  ｄｉｆｆｕｓｅｄ  ｃｅｌｌ）の製造においては、リン又はホウ素のようなドーパントをシリコン層又は基材の選択された領域に注入して、選択された領域にのみをドープすることが行われている。【０００３】
具体的には、バックコンタクト太陽電池（４０）は、図４に示すように、ｎ型（又はｐ型若しくは真性）シリコン基材（４５）を有し、このシリコン基材（４５）の受光面側にパッシベーション層（４６）が配置されており、かつシリコン基材（４５）の裏面側に裏面側電極（４２、４４）及びパッシベーション層（４８）が配置されている。【０００４】
このバックコンタクト太陽電池のシリコン基材（４５）は、裏面側の電極（４２、４４）に接触するｎ型又はｐ型に高ドープされている電極領域（バックコンタクト層）（４５ａ、４５ｂ）、及び受光面側のｎ型に高ドープされてなる表面電界層（４５ｃ）を有する。【０００５】
また、ＰＥＲＬ太陽電池（５０）は、図５に示すように、ｎ型（又はｐ型若しくは真性）シリコン基材（５５）を有し、このシリコン基材（５５）の受光面側に受光面側電極（５２）及びパッシベーション層（５６）が配置されており、かつシリコン基材（５５）の裏面側に裏面側電極（５４）及びパッシベーション層（５８）が配置されている。【０００６】
このＰＥＲＬ太陽電池のシリコン基材（５５）は、裏面側の電極（５４）に接触するｐ型に高ドープされている電極領域（５５ａ）、及び受光面側のｎ型に高ドープされてなる表面電界層（５５ｃ）を有する。【０００７】
バックコンタクト太陽電池の製造においては、シリコン基材の裏面側の電極領域をｐ型及びｎ型のドーパントでドープし、そしてドープされた電極領域に接触するようにして電極を形成することが行われている。また、ＰＥＲＬ太陽電池の製造においては、基材の裏面側の電極領域をｐ型又はｎ型のドーパントでドープし、そしてドープされた電極領域に接触するようにして金属電極を形成することが行われている。【０００８】
具体的には、上記の太陽電池のような半導体装置の製造において、シリコン層又は基材の電極領域をドーパントでドープし、そしてこのドープされた電極領域上に電極を形成することは、従来、図６に示すようにして行われてきた。すなわち、シリコン層又は基材（６５）上に拡散マスク層（７２）を形成し（図６（ａ）及び（ｂ））、拡散マスク層（７２）の選択された領域に孔（７２ａ）をあけてシリコン層又は基材（６５）を露出させ（図６（ｃ））、その孔（７２ａ）を通じて、オキシ塩化リン（ＰＯＣｌ３）のようなドーピングガス、塗布型ドーピング剤等により形成されたドーパント注入層（７４）によってシリコン層又は基材の電極領域（６５ａ）にドーパントをドープし（図６（ｄ））、拡散マスク層（７２）及びドーパント注入層（７４）を除去し（図６（ｅ））、シリコン層又は基材（６５）上にパッシベーション層（６８）を形成し（図６（ｆ））、シリコン層又は基材の電極領域（６５ａ）上のパッシベーション層（６８）の選択された領域に孔（６８ａ）をあけてシリコン層又は基材（６５）を露出させ、その孔（６８ａ）を通じて電極（６２）を形成することによって、シリコン層又は基材の電極領域（６５ａ）と電気的に接触する電極（６２）を形成している。【０００９】
これに関して、拡散マスク層及びパッシベーション層に孔をあけるためには、フォトリソグラフィー、レーザー光等が用いられてきた（特許文献１及び２）。【００１０】
また、シリコン層又は基材のドープのためには、ドーピングガス、塗布型ドーピング剤を用いる方法だけでなく、ドープシリコン粒子を含有する分散体をシリコン層又は基材に塗布して分散体層を形成し、この分散体層を乾燥及び焼成して、シリコン層又は基材をドープし、そしてその後で、シリコン粒子に由来する層を除去する方法も提案されている（特許文献３）。【００１１】
さらに、拡散マスク層を用いずに、パッシベーション層の孔あけ、及びシリコン層又は基材のドープを同時に行うために、シリコン層又は基材のパッシベーション層上に、ドープシリコン粒子からなるドーパント注入層を形成し、そしてこのドーパント注入層に対して光照射を行うことによって、シリコン層又は基材をドープすると共に、ドーパント注入層及びパッシベーション層を除去することも提案されている（特許文献４）。
【先行技術文献】
【特許文献】
【００１２】
【特許文献１】特開２００６−８０４５０号公報
【特許文献２】特開２００５−１５０６０９号公報
【特許文献３】米国特許第７９２３３６８号明細書
【特許文献４】国際公開第２０１３／１４７２０２号
【発明の概要】
【発明が解決しようとする課題】
【００１３】
上記のように、バックコンタクト太陽電池及びＰＥＲＬ太陽電池のようなある種の半導体デバイスの製造においては、パッシベーション層を有するシリコン層又は基材の電極領域をドープし、そしてパッシベーション層の貫通孔を通って電極領域と電気的に接触する電極を形成することが行われている。【００１４】
ここで、この電極の形成のためには、パッシベーション層の貫通孔を通してシリコン層又は基材の電極領域に、アルミニウムペーストのような金属ペーストを塗布し、そして焼成して、電極を形成することが行われている。【００１５】
しかしながら、パッシベーション層の貫通孔の最小径が小さい場合、金属ペーストを焼成して電極を形成する際に、電極とシリコン層又は基材の電極領域との間の電気的な接触が悪化することがあった。【００１６】
この電気的な接触の悪化の問題は、パッシベーション層の貫通孔の最小径を大きくし、貫通孔内への金属ペーストの流入性を改良することによって解消できる。しかしながら、パッシベーション層の貫通孔の寸法が大きい場合、半導体デバイスにおいてパッシベーション層が担っている機能、すなわち例えば半導体デバイスが太陽電池の場合には電子と正孔との再結合を抑制するという機能を達成できない箇所の割合が大きくなり、したがって得られる太陽電池等の半導体デバイスの機能が悪化するという問題があった。【００１７】
また、この電気的な接触の悪化の問題は、専用の金属ペーストの使用によっても対応することができるが、このような専用の金属ペーストを使用しない場合にも、この問題を解消又は抑制すること、及びこのような専用の金属ペーストを使用する場合には、この問題を更に抑制することが求められている。
【課題を解決するための手段】
【００１８】
本件発明者は、鋭意検討の結果、下記の本発明に想到した。【００１９】
〈１〉パッシベーション層を有するシリコン層又は基材上に、上記パッシベーション層の貫通孔を通って上記シリコン層又は基材の電極領域に電気的に接触している電極を形成することを含む、半導体デバイスの製造方法であって、
上記貫通孔を通して上記電極領域にアルミニウムペーストを塗布し、そして上記アルミニウムペーストを焼成することによって、上記電極を形成し、
上記貫通孔の最小径が５０μｍ以下であり、かつ
上記電極領域の表面ドーパント濃度が７×１０１８ａｔｏｍｓ／ｃｍ３以上、又は上記電極領域のシート抵抗値が７０Ω以下である、
半導体デバイスの製造方法。
〈２〉上記パッシベーション層が、１〜３００ｎｍの層厚を有する、上記〈１〉項に記載の方法。
〈３〉上記パッシベーション層が、窒化シリコン、酸化シリコン、酸化アルミニウム、及びそれらの組合せからなる群より選択される材料で形成されている、上記〈１〉又は〈２〉項に記載の方法。
〈４〉上記半導体デバイスが太陽電池である、上記〈１〉〜〈３〉項のいずれか一項に記載の方法。
〈５〉下記の工程によって、上記パッシベーション層に上記貫通孔を形成し、かつ上記電極領域のドープを行うことを更に含む、上記〈１〉〜〈４〉項のいずれか一項に記載の方法：
下記の（ｉ）及び（ｉｉ）を有する積層体を提供すること：（ｉ）上記シリコン層又は基材上に配置されている第１及び／又は第２のパッシベーション層、並びに（ｉｉ）第１のパッシベーション層の上側であって第２のパッシベーション層の下側において上記電極領域上の領域に配置されているドーパント注入層であって、ドープシリコン粒子からなるドーパント注入層、
上記積層体の上記ドーパント注入層、又は上記第２のパッシベーション層のうちの上記ドーパント注入層上の領域に光照射を行うことによって、上記電極領域をドープすると共に、上記ドーパント注入層、及び上記パッシベーション層を、少なくとも部分的に除去して、上記貫通孔を形成すること。
〈６〉下記の工程によって、上記パッシベーション層に上記貫通孔を形成し、かつ上記電極領域のドープを行う、上記〈５〉項に記載の方法：
上記シリコン層又は基材上に、上記第１のパッシベーション層を形成すること、
上記第１のパッシベーション層のうちの、上記電極領域上の領域に、ドープシリコン粒子を含有するドープシリコン粒子分散体を塗布すること、
塗布した上記ドープシリコン粒子分散体を乾燥して、上記ドーパント注入層とすること、並びに
上記ドーパント注入層に光照射を行うことによって、上記電極領域をドープすると共に、上記ドーパント注入層、及び上記第１のパッシベーション層を、少なくとも部分的に除去して、上記貫通孔を形成すること。
〈７〉下記の工程によって、上記パッシベーション層に上記貫通孔を形成し、かつ上記電極領域のドープを行う、上記〈５〉項に記載の方法：
上記電極領域に、ドープシリコン粒子を含有するドープシリコン粒子分散体を塗布すること、
塗布した上記ドープシリコン粒子分散体を乾燥して、上記ドーパント注入層とすること、
上記シリコン層又は基材及び上記ドーパント注入層上に、上記第２のパッシベーション層を形成すること、並びに
上記第２のパッシベーション層のうちの上記電極領域上の領域に光照射を行うことによって、上記電極領域をドープすると共に、上記ドーパント注入層、及び上記第２のパッシベーション層を、少なくとも部分的に除去して、上記貫通孔を形成すること。
〈８〉下記の工程によって、上記パッシベーション層に上記貫通孔を形成し、かつ上記電極領域のドープを行う、上記〈５〉項に記載の方法：
上記シリコン層又は基材上に、上記第１のパッシベーション層を形成すること、
上記第１のパッシベーション層のうちの、上記電極領域上の領域に、ドープシリコン粒子を含有するドープシリコン粒子分散体を塗布すること、
塗布した上記ドープシリコン粒子分散体を乾燥して、上記ドーパント注入層とすること、
上記第１のパッシベーション層及び上記ドーパント注入層上に、第２のパッシベーション層を形成すること、並びに
上記第２のパッシベーション層のうちの上記電極領域上の領域に光照射を行うことによって、上記電極領域をドープすると共に、上記ドーパント注入層、並びに上記第１及び第２のパッシベーション層を、少なくとも部分的に除去して、上記貫通孔を形成すること。
〈９〉上記アルミニウムペーストを塗布する前に、上記シリコン層又は基材上に残留している上記ドープシリコン粒子を除去する工程を更に含む、上記〈５〉〜〈８〉項のいずれか一項に記載の方法。
〈１０〉上記ドープシリコン粒子の平均一次粒子径が１００ｎｍ以下である、上記〈５〉〜〈９〉項のいずれか一項に記載の方法。
〈１１〉上記ドープシリコン粒子のドーパント濃度が１×１０２０ａｔｏｍｓ／ｃｍ３以上である、上記〈５〉〜〈１０〉項のいずれか一項に記載の方法。
〈１２〉パッシベーション層を有するシリコン層又は基材、及び
上記パッシベーション層の貫通孔を通って上記シリコン層又は基材の電極領域に電気的に接触している電極、
を有する半導体デバイスであって、
上記貫通孔の最小径が５０μｍ以下であり、かつ
上記電極領域の表面ドーパント濃度が７×１０１８ａｔｏｍｓ／ｃｍ３以上、又は上記電極領域のシート抵抗値が７０Ω以下である、
半導体デバイス。
〈１３〉太陽電池である、上記〈１２〉項に記載の半導体デバイス。
【発明の効果】
【００２０】
半導体デバイスを製造する本発明の方法によれば、シリコン層又は基材上のパッシベーション層の貫通孔を貫通する電極を、アルミニウムペーストを用いて形成する際に、電極とシリコン層又は基材との電気的な接触が悪化するという問題を防ぎつつ、パッシベーション層の貫通孔の最小径を小さくし、それによってパッシベーション層が担っている機能の損失を防ぐこと、すなわち例えば太陽電池の場合には電子と正孔との再結合を抑制するという機能の損失を防ぐことが可能になる。【００２１】
また、本発明の半導体デバイスによれば、シリコン層又は基材上のパッシベーション層の貫通孔を貫通する電極と、シリコン層又は基材との電気的な接触を改良しつつ、パッシベーション層の貫通孔の最小径を小さくし、それによってパッシベーション層が担っている機能の損失を防ぐことが可能になる。
【図面の簡単な説明】
【００２２】
【図１】図１は、本発明の方法の第１の態様を説明するための図である。
【図２】図２は、本発明の方法の第２の態様を説明するための図である。
【図３】図３は、本発明の方法の第３の態様を説明するための図である。
【図４】図４は、バックコンタクト太陽電池の例を説明するための図である。
【図５】図５は、ＰＥＲＬ太陽電池の例を説明するための図である。
【図６】図６は、シリコン層又は基材の電極領域に電気的に接触する電極を形成する従来の方法を説明するための図である。
【図７】図７は、裏面電極（レーザー照射）線幅と変換効率（％）との関係を示す図である。
【図８】図８は、裏面電極（レーザー照射）線幅と開放電圧（ｍＶ）との関係を示す図である。
【図９】図９は、裏面電極（レーザー照射）線幅と短絡電流（ｍＡ）との関係を示す図である。
【図１０】図１０は、裏面電極（レーザー照射）線幅と曲線因子（％）との関係を示す図である。
【発明を実施するための形態】
【００２３】
《半導体デバイスの製造方法》
半導体デバイスを製造する本発明の方法は、パッシベーション層を有するシリコン層又は基材上に、パッシベーション層の貫通孔を通ってシリコン層又は基材の電極領域に電気的に接触している電極を形成することを含む。ここでは、貫通孔を通して電極領域にアルミニウムペーストを塗布し、そしてアルミニウムペーストを焼成することによって、電極を形成する。なお、本発明に関して「電極領域」は、シリコン層又は基材のうちの、電極に接触する領域を意味している。
【００２４】
この本発明の方法では、貫通孔の最小径が、５０μｍ以下、４５μｍ以下、又は４０μｍ以下であってよい。また、この最小径は、１０μｍ以上、２０μｍ以上、又は３０μｍ以上であってよい。
【００２５】
なお、本発明に関して、パッシベーション層の貫通孔の「最小径」は、貫通孔の最長径に直交する方向の最長径を意味している。したがって、貫通孔が真円形である場合には、この「最小径」は真円の直径を意味し、貫通孔が楕円形である場合には、この「最小径」は楕円の短径を意味し、また貫通孔が線状である場合には、この「最小径」は線の線幅を意味している。
【００２６】
上記のように、パッシベーション層の貫通孔の最小径が小さい場合、金属ペースト、特にアルミニウムペーストを焼成して電極を形成する際に、電極とシリコン層又は基材の電極領域との電気的な接触が悪化することがあった。
【００２７】
これに関して、本件発明者等は、アルミニウムペーストを用いたときのこの電気的な接触の悪化が、貫通孔内へのアルミニウムペーストの流入性の悪化と併せて、カーケンドール効果によっても生じていること、すなわち電極を構成するアルミニウムがシリコン層又は基材中に拡散し、それによって電極とシリコン層又は基材との界面付近において、電極中にボイドが形成されるという効果によっても生じていることを見出した。
【００２８】
この新たな知見に基づいて、本件発明者等は、シリコン層又は基材の電極領域の表面ドーパント濃度を高めてカーケンドール効果を抑制し、それによってアルミニウム電極中のボイドの形成、及びそれによる電気的な接触の悪化を抑制できることを見出した。
【００２９】
したがって、本発明の方法では、シリコン層又は基材の電極領域の表面ドーパント濃度は、７×１０１８ａｔｏｍｓ／ｃｍ３以上、８×１０１８ａｔｏｍｓ／ｃｍ３以上、９×１０１８ａｔｏｍｓ／ｃｍ３以上、１×１０１９ａｔｏｍｓ／ｃｍ３以上であってよい。また、この表面ドーパント濃度は、１×１０２１ａｔｏｍｓ／ｃｍ３以下、５×１０２０ａｔｏｍｓ／ｃｍ３以下、１×１０２０ａｔｏｍｓ／ｃｍ３以下、又は５×１０１９ａｔｏｍｓ／ｃｍ３以下であってよい。
【００３０】
なお、電極領域の表面ドーパント濃度は、動的二次イオン質量分析（Ｄｙｎａｍｉｃ  ＳＩＭＳ）によって測定することができる。具体的には、表面ドーパント濃度は、Ｄｙｎａｍｉｃ  ＳＩＭＳ装置として、ＣＡＭＥＣＡ社のＩＭＳ−７ｆを用い、測定条件を、一次イオン種Ｏ２＋、一次加速電圧３．０ｋＶ、検出領域３０μｍΦとして測定することができる。また、本発明に関して「表面ドーパント濃度」は、表面、すなわちＤｙｎａｍｉｃ  ＳＩＭＳ測定結果における深さ０ｎｍの部分のドーパント濃度を意味している。
【００３１】
電極領域の表面ドーパント濃度が高いことは、電極領域のシート抵抗値が小さいことに対応している。したがって、電極領域のシート抵抗値は、７０Ω以下、６０Ω以下、５０Ω以下、又は４５Ω以下であってよい。また、このシート抵抗値は、１０Ω以上、２０Ω以上、３０Ω以上、又は３５Ω以上であってよい。
【００３２】
本発明の方法でのように電極とシリコン層又は基材の電極領域との電気的な接触を維持しつつ、パッシベーション層の貫通孔の最小径を小さくすることは、パッシベーション層が担ってきた機能、すなわち例えば太陽電池の場合には電子と正孔との再結合を抑制するという機能を良好に達成させるために好ましい。したがって、本発明の方法は、半導体デバイスとしての太陽電池、例えばバックコンタクト太陽電池及びＰＥＲＬ太陽電池の製造のために特に好ましく用いることができる。
【００３３】
〈シリコン層又は基材〉
本発明で使用できるシリコン層又は基材としては、任意のシリコン層又は基材を用いることができる。したがって、シリコン層又は基材としては、シリコンウェハー、アモルファスシリコン層、及び結晶質シリコン層を挙げることができる。また、シリコン層又は基材は、その全体又は一部が、予めドープされていてもよい。
【００３４】
〈パッシベーション層〉
本発明の方法において用いることができるパッシベーション層は、パッシベーション層として機能させることができる任意の厚さを有することができ、例えば１ｎｍ以上、５ｎｍ以上、１０ｎｍ以上、３０ｎｍ以上、５０ｎｍ以上の厚さを有することができる。また、パッシベーション層は、３００ｎｍ以下、２００ｎｍ以下、１００ｎｍ以下、５０ｎｍ以下、３０ｎｍ以下、２０ｎｍ以下、又は１０ｎｍ以下の厚さを有することができる。この厚さが薄すぎる場合、パッシベーション層としての性質に劣る可能性がある。また、この厚さが厚すぎる場合、ドープシリコン粒子からなるドーパント注入層及び光照射を用いて貫通孔の形成及び電極領域のドープを行う下記で説明する工程において、貫通孔の形成及び電極領域のドープを十分に行えないことがある。
【００３５】
パッシベーション層は、パッシベーション層として機能させることができる任意の材料で形成されていてよく、例えば窒化シリコン（ＳｉＮ）、酸化シリコン（ＳｉＯ２）、酸化アルミニウム（Ａｌ２Ｏ３）、及びそれらの組合せからなる群より選択される材料で形成されていてよい。
【００３６】
〈アルミニウムペースト〉
本発明の方法において用いることができるアルミニウムペーストは、アルミニウムの微粒子及び／又は化合物と、樹脂及び溶媒等のペースト化成分とを含有するペーストであって、焼成することによってアルミニウム電極にすることができる任意のアルミニウムペーストである。
【００３７】
このようなアルミニウムペーストの焼成温度は、５０℃以上、６０℃以上、８０℃以上、１００℃以上、１５０℃以上、２００℃以上、２５０℃以上、又は３００℃以上であってよい。また、この温度は、５００℃以下、４５０℃以下、又は４００℃以下であってよい。
【００３８】
〈パッシベーション層の貫通孔の形成、及びシリコン層又は基材の電極領域のドープ〉
パッシベーション層の貫通孔の形成は、フォトリソグラフィー、レーザー光等を用いる任意の方法で行うことができる。また、シリコン層又は基材の電極領域のドープは、ドーピングガス、塗布型ドーピング剤、ドープシリコン粒子等を用いる任意の方法で行うことができる。
【００３９】
しかしながら、好ましくは半導体デバイスを製造する本発明の方法では、例えば特許文献４で示すようにして、ドープシリコン粒子及び光照射を用いて、パッシベーション層の貫通孔の形成、及びシリコン層又は基材の電極領域のドープを同時に行うことができる。
【００４０】
具体的には例えば、下記の工程によって、パッシベーション層に貫通孔を形成し、かつ電極領域のドープを行うことができる。
【００４１】
すなわち、始めに、下記の（ｉ）及び（ｉｉ）を有する積層体を提供する：（ｉ）シリコン層又は基材上に配置されている第１及び／又は第２のパッシベーション層、並びに（ｉｉ）第１のパッシベーション層の上側であって第２のパッシベーション層の下側において電極領域上の領域に配置されているドーパント注入層であって、ドープシリコン粒子からなる、ドーパント注入層。
【００４２】
その後、積層体のドーパント注入層、又は第２のパッシベーション層のうちのドーパント注入層上の領域に光照射を行うことによって、シリコン層又は基材の電極領域をドープすると共に、ドーパント注入層、及びパッシベーション層を、少なくとも部分的に除去して、パッシベーション層に貫通孔を形成する。
【００４３】
（第１の態様）
ドープシリコン粒子及び光照射を用いる貫通孔の形成及び電極領域のドープは、下記の工程を含む第１の態様で行うことができる：
シリコン層又は基材上に、第１のパッシベーション層を形成すること、
第１のパッシベーション層のうちの、電極領域上の領域に、ドープシリコン粒子を含有するドープシリコン粒子分散体を塗布すること、
塗布したドープシリコン粒子分散体を乾燥して、ドーパント注入層とすること、並びに
ドーパント注入層に光照射を行うことによって、電極領域をドープすると共に、ドーパント注入層、及び第１のパッシベーション層を、少なくとも部分的に除去して、貫通孔を形成すること。
【００４４】
すなわち例えば、図１で示すように、シリコン層又は基材（１５）上にパッシベーション層（１８）を形成し（図１（ａ）及び（ｂ））、第１のパッシベーション層（１８）のうちの電極領域上の領域に、ドープシリコン粒子を含有するドープシリコン粒子分散体を塗布し、この分散体を乾燥して、ドーパント注入層（２）とし（図１（ｃ））、ドーパント注入層（２）に光照射（５）を行うことによって、電極領域（１５ａ）をドープすると共に、ドーパント注入層（２）、及び第１のパッシベーション層（１８）のうちのドーパント注入層（２）上の領域を、少なくとも部分的に除去する（図１（ｄ））。
【００４５】
その後、上記のように、貫通孔を通して電極領域（１５ａ）にアルミニウムペーストを塗布し、そしてアルミニウムペーストを焼成することによって、パッシベーション層（１８）の貫通孔を通ってシリコン層又は基材の電極領域（１５ａ）に電気的に接触している電極（１２）を形成することができる（図１（ｅ））。
【００４６】
なお、ドープシリコン粒子分散体の塗布は、フォトリソグラフィーを用いずに、インクジェット印刷やスクリーン印刷のような印刷法を用いて行うことが、処理は製造工程を短くするために特に有益なことがある。
【００４７】
（第２の態様）
ドープシリコン粒子及び光照射を用いる貫通孔の形成及び電極領域のドープは、下記の工程を含む第２の態様で行うことができる：
電極領域に、ドープシリコン粒子を含有するドープシリコン粒子分散体を塗布すること、
塗布したドープシリコン粒子分散体を乾燥して、ドーパント注入層とすること、
シリコン層又は基材及びドーパント注入層上に、第２のパッシベーション層を形成すること、並びに
第２のパッシベーション層のうちの電極領域上の領域に光照射を行うことによって、電極領域をドープすると共に、ドーパント注入層、及び第２のパッシベーション層を、少なくとも部分的に除去して、貫通孔を形成すること。
【００４８】
すなわち例えば、図２で示すように、シリコン層又は基材（２５）の電極領域に、ドープシリコン粒子を含有するドープシリコン粒子分散体を塗布し、この分散体を乾燥して、ドーパント注入層（２）とし（図２（ａ）及び（ｂ））、シリコン層又は基材（２５）及びドーパント注入層（２）上に、第２のパッシベーション層（２８）を形成し（図２（ｃ））、第２のパッシベーション層（２８）のうちのドーパント注入層（２）上の領域に光照射（５）を行うことによって、シリコン層又は基材の電極領域（２５ａ）をドープすると共に、ドーパント注入層（２）、及び第２のパッシベーション層（２８）のうちのドーパント注入層（２）上の領域を、少なくとも部分的に除去する（図２（ｄ））。
【００４９】
その後、上記のように、貫通孔を通して電極領域（２５ａ）にアルミニウムペーストを塗布し、そしてアルミニウムペーストを焼成することによって、パッシベーション層（２８）の貫通孔を通ってシリコン層又は基材の電極領域に電気的に接触している電極（２２）を形成することができる（図２（ｅ））。
【００５０】
（第３の態様）
ドープシリコン粒子及び光照射を用いる貫通孔の形成及び電極領域のドープは、下記の工程を含む第３の態様で行うことができる：
シリコン層又は基材上に、第１のパッシベーション層を形成すること、
第１のパッシベーション層のうちの、電極領域上の領域に、ドープシリコン粒子を含有するドープシリコン粒子分散体を塗布すること、
塗布したドープシリコン粒子分散体を乾燥して、ドーパント注入層とすること、
第１のパッシベーション層及びドーパント注入層上に、第２のパッシベーション層を形成すること、並びに
第２のパッシベーション層のうちの電極領域上の領域に光照射を行うことによって、電極領域をドープすると共に、ドーパント注入層、並びに第１及び第２のパッシベーション層を、少なくとも部分的に除去して、貫通孔を形成すること。
【００５１】
すなわち例えば、図３で示すように、シリコン層又は基材（３５）上に、第１のパッシベーション層（３８ａ）を形成し（図３（ａ）及び（ｂ））、第１のパッシベーション層（３８ａ）のうちの、電極領域上の領域に、ドープシリコン粒子を含有するドープシリコン粒子分散体を塗布し、この分散体を乾燥して、ドーパント注入層（２）とし（図３（ｃ））、この第１のパッシベーション層（３８ａ）及びドーパント注入層（２）上に、第２のパッシベーション層（３８ｂ）を形成し（図３（ｄ））、第２のパッシベーション層（３８ｂ）のうちの、ドーパント注入層（２）上の領域に、光（５）の照射を行うことによって、シリコン層又は基材の電極領域（３５ａ）をドープすると共に、ドーパント注入層（２）、並びに第１及び第２のパッシベーション層（３８ａ、３８ｂ）のうちのドーパント注入層（２）上の領域を、少なくとも部分的に除去する（図３（ｅ））。
【００５２】
その後、上記のように、貫通孔を通して電極領域（３５ａ）にアルミニウムペーストを塗布し、そしてアルミニウムペーストを焼成することによって、パッシベーション層（３８ａ、３８ｂ）の貫通孔を通ってシリコン層又は基材の電極領域に電気的に接触している電極（３２）を形成することができる（図３（ｆ））。
【００５３】
（ドープシリコン粒子分散体の塗布）
ドープシリコン粒子を含有するドープシリコン粒子分散体の塗布は、分散体を所望の厚さ及び均一性で塗布できる方法であれば特に限定されず、例えばインクジェット印刷法、スピンコーティング法、又はスクリーン印刷法等によって行うことができ、特にインクジェット印刷やスクリーン印刷のような印刷法を用いて行うことが、特定の領域に分散体を塗布し、かつ製造工程を短くするために特に有益なことがある。
【００５４】
また、この塗布は、分散体層を乾燥したときに得られるドーパント注入層の厚さが、１００ｎｍ以上、２００ｎｍ以上、３００ｎｍ以上、４００ｎｍ以上、又は５００ｎｍ以上であって、２０００ｎｍ以下、１５００ｎｍ以下、１２００ｎｍ以下、１０００ｎｍ以下、又は、８００ｎｍ以下であるように行うことができる。本発明において上記ドーパント注入層の厚さは、得られる半導体デバイスを構成するシリコン層又は基材の電極領域のドープの程度、レーザー光によって除去できるドープ注入層の厚さ、シリコン基材又は層上に残存することが許容されるドープ注入層の厚さ等を考慮して決定することができる。ただし、ドーパント注入層の厚さは、本発明の効果を得られる限り、特には制限されない。
【００５５】
（ドープシリコン粒子分散体の分散媒）
ドープシリコン粒子分散体の分散媒は、本発明の目的及び効果を損なわない限り制限されるものではなく、したがって例えば分散体で用いるドープシリコン粒子と反応しない有機溶媒を用いることができる。具体的にはこの分散媒は、非水系溶媒、例えばアルコール、アルカン、アルケン、アルキン、ケトン、エーテル、エステル、芳香族化合物、又は含窒素環化合物、特にイソプロピルアルコール（ＩＰＡ）、Ｎ−メチル−２−ピロリドン（ＮＭＰ）等であってよい。また、アルコールとしては、エチレングリコールのようなグリコール（２価アルコール）を用いることもできる。なお、分散媒は、分散体で用いるドープシリコン粒子の酸化を抑制するために、脱水溶媒であることが好ましい。
【００５６】
（ドープシリコン粒子分散体のドープシリコン粒子）
ドープシリコン粒子分散体のドープシリコン粒子は、ｐ型又はｎ型ドーパントによってドープされているシリコン粒子であれば、本発明の目的及び効果を損なわない限り制限されるものではない。具体的には、このシリコン粒子としては、レーザー光熱分解法、特にＣＯ２レーザー光を用いたレーザー光熱分解法によって得られたシリコン粒子を挙げることができる。
【００５７】
分散体のドープシリコン粒子は、粒子の結晶化度が比較的低いこと、且つ／又は粒子の粒径が比較的小さいことが、光照射によって粒子からドーパントを注入するために好ましいことがある。
【００５８】
例えば、ドープシリコン粒子の平均一次粒子径は、１ｎｍ以上、又は３ｎｍ以上であって、１００ｎｍ以下、５０ｎｍ以下、３０ｎｍ以下、２０ｎｍ以下、又は１０ｎｍ以下であってよい。
【００５９】
ここで、本発明においては、ドープシリコン粒子の平均一次粒子径は、走査型電子顕微鏡（ＳＥＭ：Ｓｃａｎｎｉｎｇ  Ｅｌｅｃｔｒｏｎ  Ｍｉｃｒｏｓｃｏｐｅ）、透過型電子顕微鏡（ＴＥＭ）等による観察によって、撮影した画像を元に直接に投影面積円相当径を計測し、集合数１００以上からなる粒子群を解析することで、数平均一次粒子径として求めることができる。
【００６０】
分散体の粒子をドープしているドーパントは、ｐ型又はｎ型ドーパントのいずれであってもよく、例えばホウ素（Ｂ）、アルミニウム（Ａｌ）、ガリウム（Ｇａ）、インジウム（Ｉｎ）、チタン（Ｔｉ）、リン（Ｐ）、ヒ素（Ａｓ）、アンチモン（Ｓｂ）、又はそれらの組み合わせからなる群より選択される。
【００６１】
また、分散体の粒子がドープされている程度は、ドーパント注入層、及びシリコン層又は基材における所望のドーパント濃度等に依存して決定することができる。具体的には例えば、ドープシリコン粒子は、ドーパントを、１×１０２０ａｔｏｍｓ／ｃｍ３以上、５×１０２０ａｔｏｍｓ／ｃｍ３以上、又は１×１０２１ａｔｏｍｓ／ｃｍ３以上の濃度で含むことができる。また、このドーパント濃度は例えば、１×１０２２ａｔｏｍｓ／ｃｍ３以下、又は１×１０２１ａｔｏｍｓ／ｃｍ３以下であってよい。
【００６２】
ここで、ドーパントがホウ素の場合、ドープシリコン粒子のドーパント濃度は、誘導結合プラズマ質量分析法（ＩＣＰ−ＭＳ：Ｉｎｄｕｃｔｉｖｅｌｙ  Ｃｏｕｐｌｅｄ  Ｐｌａｓｍａ−Ｍａｓｓ  Ｓｐｅｃｔｒｏｍｅｔｒｙ）によって測定することができる。具体的には例えば、ドープシリコン粒子分散体を石英ビーカに入れ、ホットプレート上で加熱し、溶媒を揮発させ、得られたシリコン粒子を秤量し、その後、フッ化水素酸及び硝酸で溶解して溶解液とし、この溶解液の一部について揮発防止剤を添加し、濃縮して測定溶液とし、この測定溶液についてＩＣＰ−ＭＳを行うことができる。ＩＣＰ−ＭＳ装置としては例えば、Ａｇｉｌｅｎｔ  Ｔｅｃｈｎｏｌｏｇｉｅｓ社の７５００型を用いることができる。
【００６３】
また、ドーパントがリンの場合、ドープシリコン粒子のドーパント濃度は、誘導結合プラズマ発光分光分析法（ＩＣＰ−ＡＥＳ：Ｉｎｄｕｃｔｉｖｅｌｙ  Ｃｏｕｐｌｅｄ  Ｐｌａｓｍａ  Ａｔｏｍｉｃ  Ｅｍｉｓｓｉｏｎ  Ｓｐｅｃｔｒｏｓｃｏｐｙ）によって測定することができる。具体的には例えば、シリコン粒子分散体を石英ビーカに入れ、ホットプレート上で加熱し、溶媒を揮発させ、得られたシリコン粒子を秤量し、その後、フッ化水素酸及び硝酸で溶解して溶解液とし、この溶解液の一部を希釈して測定溶液とし、この測定溶液についてＩＣＰ−ＡＥＳを行うことができる。ＩＣＰ−ＡＥＳ装置としては例えば、日立ハイテク社のＰＳ７８００を用いることができる。なお、ドーパントがリンであり、かつ比較的低濃度（例えば１０２０ａｔｏｍｓ／ｃｍ３未満）の場合、Ｐ−Ｍｏ錯体抽出−フレームレス原子吸光光度法によってドーパントの濃度を測定することが、精度に関して好ましいことがある。
【００６４】
（ドープシリコン粒子分散体の乾燥）
ドープシリコン粒子分散体の乾燥は、分散体から分散媒を実質的に除去することができる方法であれば特に限定されず、例えば分散体を有するシリコン層又は基材を、ホットプレート上に配置して行うこと、加熱雰囲気に配置して行うこと等ができる。
【００６５】
乾燥温度は例えば、シリコン層又は基材、分散体の粒子を劣化等させないように選択することができ、例えば５０℃以上、７０℃以上、９０℃以上であって、１００℃以下、２００℃以下、３００℃以下、４００℃以下、５００℃以下、６００℃以下、７００℃以下、又は８００℃以下であるように選択できる。
【００６６】
（光照射）
ドーパント注入層等に対する光照射は、ドーパント注入層に含まれるｐ型又はｎ型ドーパントをシリコン層又は基材の電極領域に拡散させると共に、ドーパント注入層、並びに第１及び／又は第２のパッシベーション層のうちのドーパント注入層上の領域を、少なくとも部分的に除去することができる任意の光照射であってよい。なお、本発明に関して、「少なくとも部分的に除去」は、ドーパント注入層、並びに第１及び／又は第２のパッシベーション層の少なくとも一部が除去されることを意味しており、この除去によって、そのままシリコン層又は基材の電極領域上に電極を形成できる程度までこれらの層が除去される場合だけでなく、エッチング、洗浄のような更なる処理によって残存するドーパント注入層等の層をさらに除去する必要がある場合を含む。
【００６７】
なお、このような光照射を用いる場合、ドーパント注入層及びパッシベーション層、並びにそれらの下側にあるシリコン層又は基材の表面部分は、シリコン層又は基材の本体部分への伝熱によって素早く冷却される。したがって、このような光照射を用いる場合には、シリコン層又は基材の本体部分を高い熱に露出させることなしに、シリコン層又は基材の電極領域をドープすることができる。
【００６８】
（照射される光）
ドーパント注入層等に対して照射される光としては、上記のようにしてシリコン層又は基材の電極領域のドープ等を達成できれば任意の光を用いることができる。例えば、照射される光としては、単一波長からなるレーザー光、特に波長６００ｎｍ以下、５００ｎｍ以下又は４００ｎｍ以下であって、３００ｎｍ以上の波長を有するレーザー光を用いることができる。また、電極領域のドープ等は、特定の帯域の波長範囲（例えば２００〜１１００ｎｍ）の光を一度に照射するフラッシュランプ、例えばキセノンフラッシュランプを用いて行うこともできる。また、上記のようにして電極領域のドープ等を達成できれば、パルス状の光、連続発振される光などの光を任意に用いることができる。なお、ドープシリコン粒子に吸収される波長の光を用いて照射を行うことが有効である。
【００６９】
例えば、光照射をパルス状の光を用いて行う場合、パルス状の光の照射回数は例えば、１回以上、２回以上、５回以上、又は１０回以上であって、３００回以下、２００回以下、又は１５０回以下にすることができる。また、パルス状の光の照射エネルギーは例えば、１００ｍＪ／（ｃｍ２・ｓｈｏｔ）以上、２００ｍＪ／（ｃｍ２・ｓｈｏｔ）以上、３００ｍＪ／（ｃｍ２・ｓｈｏｔ）以上、４００ｍＪ／（ｃｍ２・ｓｈｏｔ）以上、５００ｍＪ／（ｃｍ２・ｓｈｏｔ）以上、６００ｍＪ／（ｃｍ２・ｓｈｏｔ）以上、７００ｍＪ／（ｃｍ２・ｓｈｏｔ）以上にすることができる。また、この照射エネルギーは、５０００ｍＪ／（ｃｍ２・ｓｈｏｔ）以下、４０００ｍＪ／（ｃｍ２・ｓｈｏｔ）以下、３０００ｍＪ／（ｃｍ２・ｓｈｏｔ）以下、２０００ｍＪ／（ｃｍ２・ｓｈｏｔ）以下、１５００ｍＪ／（ｃｍ２・ｓｈｏｔ）以下、又は１０００ｍＪ／（ｃｍ２・ｓｈｏｔ）以下にすることができる。さらに、パルス状の光の照射時間は、例えば２００ナノ秒／ｓｈｏｔ以下、１００ナノ秒／ｓｈｏｔ以下、５０ナノ秒／ｓｈｏｔ以下にすることができる。
【００７０】
ここで、光の照射エネルギーが小さすぎる場合には、所望のドーパント注入、並びにドーパント注入層及びパッシベーション層の除去を達成できないことがある。また、光の照射エネルギーが大きすぎる場合には、シリコン層又は基材の破損をもたらすことがある。なお、照射エネルギー、照射回数等の最適な条件は、使用する光照射の波長、粒子の特性等に依存しており、当業者であれば、本願明細書を参照して実験を行うことによって最適な値を求めることができる。
【００７１】
（照射雰囲気）
分散体粒子を焼結するための光照射は、非酸化性雰囲気、例えば水素、希ガス、窒素、及びそれらの組合せからなる雰囲気において行うことが、半導体デバイスの特性に与える影響を小さくするために好ましい。ここで、希ガスとしては、特にアルゴン、ヘリウム、及びネオンを挙げることができる。なお、雰囲気が水素を含有することは、分散体粒子の還元作用があり、酸化された表面部分を還元して、連続層を形成するために好ましいことがある。また、非酸化性雰囲気とするために、雰囲気の酸素含有率は、１体積％以下、０．５体積％以下、０．１体積％以下、又は０．０１体積％以下とすることができる。
【００７２】
《半導体デバイス》
本発明の半導体デバイスは、パッシベーション層を有するシリコン層又は基材、及びパッシベーション層の貫通孔を通ってシリコン層又は基材の電極領域に電気的に接触している電極を有する。この本発明の半導体デバイスでは、貫通孔の最小径が５０μｍ以下である。また、この本発明の半導体デバイスでは、電極領域の表面ドーパント濃度が１×１０１９ａｔｏｍｓ／ｃｍ３以上、又は電極領域のシート抵抗値が７０Ω以下である。
【００７３】
このような半導体デバイスは例えば、太陽電池又は薄層トランジスタ、特に太陽電池、より特にバックコンタクト太陽電池及びＰＥＲＬ太陽電池である。
【００７４】
本発明の半導体デバイスの製造方法は特に限定されないが、例えば半導体デバイスを製造する本発明の方法によって得ることができる。また、本発明の半導体デバイスの各構成要素の詳細については、半導体デバイスを製造する本発明の方法に関する記載を参照できる。
【実施例】
【００７５】
〈実施例１〉
（ホウ素（Ｂ）ドープシリコン粒子の作成）
シリコン粒子は、モノシラン（ＳｉＨ４）ガスを原料として、二酸化炭素（ＣＯ２）レーザー光を用いたレーザー光熱分解（ＬＰ：Ｌａｓｅｒ  Ｐｙｒｏｌｙｓｉｓ）法により作製した。このとき、ＳｉＨ４ガスと共にジボラン（Ｂ２Ｈ６）ガスを導入して、ホウ素ドープシリコン粒子を得た。【００７６】
得られたホウ素ドープシリコン粒子のドーパント濃度は、ＩＣＰ−ＭＳ装置（Ａｇｉｌｅｎｔ  Ｔｅｃｈｎｏｌｏｇｉｅｓ社、７５００型）で測定すると、１×１０２１ａｔｏｍｓ／ｃｍ３であった。また、得られたホウ素ドープシリコン粒子は、平均一次粒子径が約２０ｎｍであった。なお、シリコン粒子の平均一次粒子径は、ＴＥＭ観察にて１０万倍の倍率で画像解析を行い、５００個以上の集合を元に算出した。【００７７】
（分散体の調製）
上記のようにして得たホウ素ドープシリコン粒子を、プロピレングリコール（ＰＧ）中に分散させて、固形分濃度５質量％のシリコン粒子分散体を得た。【００７８】
（基材の準備）
受光面側にｎ型拡散層及びパッシベーション層を有し、かつ裏面側にパッシベーション層を有する厚さ２００μｍのシリコン基材を提供した。ここで、パッシベーション層は、シリコン基材上に、酸化アルミニウム層（１０ｎｍ）及び窒化ケイ素層（１００ｎｍ）をこの順でプラズマ・エンハンスド・ケミカル・ベーパー・デポジション法（ＰＥ−ＣＶＤ法）によって形成したものである。このパッシベーション層によれば、酸化アルミニウム層がシリコン基材に接していることによって、シリコン基材に電荷を与え、それによってキャリアのライフタイムを長くすることができる。【００７９】
（シリコン粒子分散体の印刷）
上記のシリコン基材の裏面側の特定部分に対して、シリコン粒子分散体をスクリーン印刷で成膜した。【００８０】
（乾燥）
シリコン粒子分散体が塗布された基板を、２００℃のオーブンで乾燥させることによって、シリコン粒子分散体中の分散媒であるプロピレングリコールを除去し、それによってシリコン粒子を含むドーパント注入層（膜厚８００ｎｍ）を、シリコン基材の裏面側の特定部分に形成した。【００８１】
（光照射）
次に、このドーパント注入層に対して、レーザー光照射装置（Ｒｏｆｉｎ社製、商品名ＰｏｗｅｒＬｉｎｅＥ２０）を用いてグリーンレーザー光（波長５３２ｎｍ）を照射して、シリコン基材中へのドーパントの注入、及び線状の貫通孔するためのパッシベーション層のアブレーションを行った。したがって、このレーザー光照射の線幅が、パッシベーション層の貫通孔の最小径に対応している。なお、レーザー光照射条件は、照射エネルギー３５００ｍＪ／（ｃｍ２・ｓｈｏｔ）、ショット数２０回であり、レーザー光照射は、大気中で行った。【００８２】
なお、レーザー光照射は、線（ライン）幅４０μｍ及び線ピッチ１ｍｍで、線状の領域について行って、線状の貫通孔をパッシベーション層に形成した。パッシベーション層被覆率、すなわちパッシベーション層全体の面積に対する貫通孔以外の部分の面積の割合は、９６．３％であった。【００８３】
（評価−シート抵抗値）
上記と同じ条件でドーパント注入層を形成し、そしてレーザー光照射をしたシリコン基板のシート抵抗値を、４端子計（三菱化学アナリテック製、ロレスタＡＸ  ＭＣＰ−Ｔ３７０）で測定した。それによれば、シート抵抗値は４０Ω／ｓｑであった。【００８４】
（評価−Ｄｉｎａｍｉｃ  ＳＩＭＳ分析）
シリコン基板のレーザー光照射をした領域の表面ドーパント濃度を、Ｄｙｎａｍｉｃ  ＳＩＭＳ装置（ＣＡＭＥＣＡ社のＩＭＳ−７ｆ）で測定した。測定条件は一次イオン種Ｃｓ＋、一次加速電圧：１５．０ｋＶ、検出領域３０μｍΦであった。それによれば、表面ドーパント濃度が１×１０１９ａｔｏｍｓ／ｃｍ３、ドーパント拡散深さが５μｍであった。【００８５】
（電極の形成）
裏面側のパッシベーション層上に、スクリーン印刷によってＰＥＲＬ専用ではない一般的なアルミニウム（Ａｌ）ペースト（膜厚２０μｍ）を塗布して、パッシベーション層の貫通孔を通して、アルミニウムペーストがシリコン基材の電極領域に達するようにした。また、受光面側には銀（Ａｇ）ペーストを塗布した。【００８６】
その後、ビーム搬送式焼成炉にて、３５０℃で３０秒間にわたって、そして８２０℃で３．８秒間にわたってアルミニウム及び銀ペーストを焼成することによって、電極を形成して、ＰＥＲＬ太陽電池セルを得た。この太陽電池セルの裏面側アルミニウム電極は、レーザー光照射の線幅及びピッチに対応する線幅及びピッチを有していた。【００８７】
（評価−ＩＶ特性）
作製された太陽電池の電流−電圧（Ｉ−Ｖ）特性評価を、ソーラーシミュレータ（山下電装製）を用いて行った。それによれば、変換効率が１９．１％、開放電圧が６５５ｍＶ、短絡電流が３７．３ｍＡ、及び曲線因子（Ｆｉｌｌ  Ｆａｃｔｏｒ）が７７．９％であった。なお、変換効率は、開放電圧、短絡電流、及び曲線因子の積で求めている。【００８８】
実施例１の概略及び評価結果を下記の表１に示している。また、実施例１の評価結果を図７〜１０に示している。【００８９】
〈実施例２〉
レーザー光照射後に、シリコン基材を１質量％−水酸化カリウム（ＫＯＨ）溶液に３０秒間にわたって浸漬させてシリコン基材表面に残存しているシリコン粒子を除去したことを除いて実施例１と同様にして、ドーパントの注入、パッシベーション層のアブレーション、及び太陽電池セルの作成を行った。【００９０】
実施例１と同様にして、シリコン基板のレーザー光照射をした領域のシート抵抗値及び表面ドーパント濃度を測定した。また、実施例１と同様にして、作製された太陽電池の電流−電圧特性評価を行った。【００９１】
実施例２の概略及び評価結果を、下記の表１に示している。また、実施例２の評価結果を図７〜１０に示している。【００９２】
〈比較例１〉
ドーパント注入層に対するレーザー光照射条件を、照射エネルギー２５００ｍＪ／（ｃｍ２・ｓｈｏｔ）、及びショット数２０回にしたことを除いて実施例１と同様にして、ドーパントの注入、パッシベーション層のアブレーション、及び太陽電池セルの作成を行った。【００９３】
実施例１と同様にして、シリコン基板のレーザー光照射をした領域のシート抵抗値及び表面ドーパント濃度を測定した。また、実施例１と同様にして、作製された太陽電池の電流−電圧特性評価を行った。【００９４】
比較例１の概略及び評価結果を、下記の表１に示している。また、比較例１の評価結果を図７〜１０に示している。【００９５】
〈比較例２〉
レーザー光照射を線幅７０μｍ及び線ピッチ１ｍｍの線状の領域について行って、線状の貫通孔をパッシベーション層に形成し、パッシベーション層被覆率を９３．５％としたことを除いて比較例１と同様にして、ドーパントの注入、パッシベーション層のアブレーション、及び太陽電池セルの作成を行った。【００９６】
実施例１と同様にして、シリコン基板のレーザー光照射をした領域のシート抵抗値及び表面ドーパント濃度を測定した。また、実施例１と同様にして、作製された太陽電池の電流−電圧特性評価を行った。【００９７】
比較例２の概略及び評価結果を、下記の表１に示している。また、比較例２の評価結果を図７〜１０に示している。【００９８】
〈比較例３〉
シリコン粒子を含むドーパント注入層を形成せず、したがってシリコン基材の電極領域をドープしなかったことを除いて実施例１と同様にして、パッシベーション層のアブレーション、及び太陽電池セルの作成を行った。【００９９】
実施例１と同様にして、シリコン基板のレーザー光照射をした領域のシート抵抗値を測定した。また、実施例１と同様にして、作製された太陽電池の電流−電圧特性評価を行った。【０１００】
比較例３の概略及び評価結果を、下記の表１に示している。【０１０１】
〈実施例３〉
レーザー光照射幅を５０μｍにしたことを除いて、実施例１と同様にして、ドーパントの注入、パッシベーション層のアブレーション、及び太陽電池セルの作製を行った。【０１０２】
実施例１と同様にして、シリコン基板のレーザー光照射をした領域のシート抵抗値及び表面ドーパント濃度を測定した。また、実施例１と同様にして、作製された太陽電池の電流−電圧特性評価を行った。【０１０３】
実施例３の概要及び評価結果を下記表１に示している。また、実施例３の評価結果を図７〜１０に示している。【０１０４】
〈比較例４〉
レーザー光照射幅を６０μｍにしたことを除いて、実施例１と同様にして、ドーパントの注入、パッシベーション層のアブレーション、及び太陽電池セルの作製を行った。【０１０５】
実施例１と同様にして、シリコン基板のレーザー光照射をした領域のシート抵抗値及び表面ドーパント濃度を測定した。また、実施例１と同様にして、作製された太陽電池の電流−電圧特性評価を行った。【０１０６】
比較例４の概要及び評価結果を下記表１に示している。また、比較例４の評価結果を図７〜１０に示している。【０１０７】
〈比較例５〉
レーザー光照射幅を６０μｍにしたことを除いて、実施例１と同様にして、ドーパントの注入、パッシベーション層のアブレーション、及び太陽電池セルの作製を行った。【０１０８】
実施例１と同様にして、シリコン基板のレーザー光照射をした領域のシート抵抗値及び表面ドーパント濃度を測定した。また、実施例１と同様にして、作製された太陽電池の電流−電圧特性評価を行った。【０１０９】
比較例５の概要及び評価結果を下記表１に示している。また、比較例５の評価結果を図７〜１０に示している。【０１１０】
【表１】
2016031927.tif 000003
【０１１１】
（実施例１及び３について）
実施例１及び３の太陽電池では、表１及び図７〜１０で示されているように、比較例１〜５と同程度の又はそれよりも良好な開放電圧が得られた。これは、大きいパッシベーション層被覆率によって正孔と電子との再結合を効果的に抑制できたことによると考えられる。また、実施例１及び３の太陽電池では、比較例１〜５と同程度の又はそれよりも良好な短絡電流及び曲線因子が得られた。これは、裏面側電極の線幅が４０μｍと細いにも関わらず、電極とシリコン基板との間の良好な電気的な接触が達成されていることによると考えられる。【０１１２】
実施例１及び３の太陽電池では、良好な開放電圧と、良好な短絡電流及び曲線因子との組合せによって、良好な変換効率が達成できた。【０１１３】
（実施例２について）
水酸化カリウム溶液でシリコン基材表面に残存しているシリコン粒子を除去したことを除いて実施例１と同様な実施例２では、表１で示されているように、実施例１と同様に良好な開放電圧、短絡電流及び曲線因子の組合せ、並びにそれによる良好な変換効率が達成できた。【０１１４】
（比較例１について）
レーザー光照射条件の変更によって実施例１よりもシリコン基材の表面ドーパント濃度が低下している比較例１では、表１で示されているように、いずれも貫通孔の線幅が４０μｍである実施例１と比較して、同程度の良好な開放電圧が得られたものの、短絡電流及び曲線因子が低下した。【０１１５】
これは、シリコン基材の電極領域における表面ドーパント濃度が比較的低いことによって、電極とシリコン基板との間の良好な電気的な接触が達成できなかったことによると考えられる。なお、上記のように、この電気的な接触の悪化は、カーケンドール効果、すなわち電極を構成しているアルミニウムがシリコン基材中に拡散し、それによって電極とシリコン層又は基材との界面付近において、電極中にボイドが形成されるという効果によると考えられる。【０１１６】
比較例１の太陽電池の変換効率は、良好な開放電圧と、劣った短絡電流及び曲線因子との組合せによって、実施例１〜３と比較して劣っていた。【０１１７】
（比較例２について）
裏面側電極の線幅が増大しており、それによってパッシベーション層被覆率が低下していることを除いて比較例１と同様である比較例２の太陽電池では、表１で示されているように、比較例１と比較して開放電圧が低下した。これは、パッシベーション層被覆率が低下したことによって、正孔と電子との再結合を効果的に抑制できなかったことによると考えられる。他方で、この比較例２の太陽電池では、比較例１と比較して良好な短絡電流及び曲線因子が得られた。これは、裏面側電極の線幅が増大したことによって、カーケンドール効果による電気的な接触の悪化を補って、電極とシリコン基板との間の良好な電気的な接触が達成されていることによると考えられる。【０１１８】
比較例２の太陽電池の変換効率は、劣った開放電圧と、良好な短絡電流及び曲線因子との組合せによって、実施例１〜３と比較して劣っていた。【０１１９】
（比較例３について）
シリコン粒子を含むドーパント注入層を形成せず、したがってシリコン基材の電極領域をドープしなかったことを除いて実施例１と同様である比較例３の太陽電池では、表１で示されているように、実施例１〜３と比較して、開放電圧、短絡電流及び曲線因子のすべてが低下していた。【０１２０】
開放電圧の低下は、シリコン基材の電極領域がドープされていなかったことによって、電極領域付近における正孔と電子との再結合を効果的に抑制できなかったことによると考えられる。また、短絡電流及び曲線因子の低下は、シリコン基材の電極領域がドープされていなかったことによって、電極とシリコン基板との間の良好な電気的な接触が達成できなかったことによると考えられる。
【符号の説明】
【０１２１】
２    ドーパント注入層
５    レーザー光
１２、２２、３２、４２、４４、５２、５４    電極
１５、２５、３５、４５、５５、６５    シリコン層又は基材
１５ａ、２５ａ、３５ａ、４５ａ、４５ｂ、５５ａ、６５ａ    シリコン層又は基材の電極領域
１８、２８、３８ａ、３８ｂ、４６、４８、５６、５８、６８    パッシベーション層
４０    バックコンタクト太陽電池
５０    ＰＥＲＬ太陽電池
４５ｃ、４５ｃ    表面電界層
６８ａ    パッシベーション層の孔
１００    太陽電池に入射する光
【図１】
2016031927.tif 000004
【図２】
2016031927.tif 000005
【図３】
2016031927.tif 000006
【図４】
2016031927.tif 000007
【図５】
2016031927.tif 000008
【図６】
2016031927.tif 000009
【図７】
2016031927.tif 000010
【図８】
2016031927.tif 000011
【図９】
2016031927.tif 000012
【図１０】
2016031927.tif 000013
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
パッシベーション層を有するシリコン層又は基材上に、前記パッシベーション層の貫通孔を通って前記シリコン層又は基材の電極領域に電気的に接触している電極を形成することを含む、半導体デバイスの製造方法であって、
前記貫通孔を通して前記電極領域にアルミニウムペーストを塗布し、そして前記アルミニウムペーストを焼成することによって、前記電極を形成し、
前記アルミニウムペーストを塗布する際に、前記貫通孔の最小径が５０μｍ以下であり、かつ
前記アルミニウムペーストを塗布する際に、前記電極領域の表面ドーパント濃度が７×１０１８ａｔｏｍｓ／ｃｍ３以上、又は前記電極領域のシート抵抗値が７０Ω以下である、
半導体デバイスの製造方法。
【請求項２】
前記パッシベーション層が、１〜３００ｎｍの層厚を有する、請求項１に記載の方法。
【請求項３】
前記パッシベーション層が、窒化シリコン、酸化シリコン、酸化アルミニウム、及びそれらの組合せからなる群より選択される材料で形成されている、請求項１又は２に記載の方法。
【請求項４】
前記半導体デバイスが太陽電池である、請求項１〜３のいずれか一項に記載の方法。
【請求項５】
下記の工程によって、前記パッシベーション層に前記貫通孔を形成し、かつ前記電極領域のドープを行うことを更に含む、請求項１〜４のいずれか一項に記載の方法：
下記の（ｉ）及び（ｉｉ）を有する積層体を提供すること：（ｉ）前記シリコン層又は基材上に配置されている第１及び／又は第２のパッシベーション層、並びに（ｉｉ）第１のパッシベーション層の上側であって第２のパッシベーション層の下側において前記電極領域上の領域に配置されているドーパント注入層であって、ドープシリコン粒子からなるドーパント注入層、
前記積層体の前記ドーパント注入層、又は前記第２のパッシベーション層のうちの前記ドーパント注入層上の領域に光照射を行うことによって、前記電極領域をドープすると共に、前記ドーパント注入層、及び前記パッシベーション層を、少なくとも部分的に除去して、前記貫通孔を形成すること。
【請求項６】
下記の工程によって、前記パッシベーション層に前記貫通孔を形成し、かつ前記電極領域のドープを行う、請求項５に記載の方法：
前記シリコン層又は基材上に、前記第１のパッシベーション層を形成すること、
前記第１のパッシベーション層のうちの、前記電極領域上の領域に、ドープシリコン粒子を含有するドープシリコン粒子分散体を塗布すること、
塗布した前記ドープシリコン粒子分散体を乾燥して、前記ドーパント注入層とすること、並びに
前記ドーパント注入層に光照射を行うことによって、前記電極領域をドープすると共に、前記ドーパント注入層、及び前記第１のパッシベーション層を、少なくとも部分的に除去して、前記貫通孔を形成すること。
【請求項７】
下記の工程によって、前記パッシベーション層に前記貫通孔を形成し、かつ前記電極領域のドープを行う、請求項５に記載の方法：
前記電極領域に、ドープシリコン粒子を含有するドープシリコン粒子分散体を塗布すること、
塗布した前記ドープシリコン粒子分散体を乾燥して、前記ドーパント注入層とすること、
前記シリコン層又は基材及び前記ドーパント注入層上に、前記第２のパッシベーション層を形成すること、並びに
前記第２のパッシベーション層のうちの前記電極領域上の領域に光照射を行うことによって、前記電極領域をドープすると共に、前記ドーパント注入層、及び前記第２のパッシベーション層を、少なくとも部分的に除去して、前記貫通孔を形成すること。
【請求項８】
下記の工程によって、前記パッシベーション層に前記貫通孔を形成し、かつ前記電極領域のドープを行う、請求項５に記載の方法：
前記シリコン層又は基材上に、前記第１のパッシベーション層を形成すること、
前記第１のパッシベーション層のうちの、前記電極領域上の領域に、ドープシリコン粒子を含有するドープシリコン粒子分散体を塗布すること、
塗布した前記ドープシリコン粒子分散体を乾燥して、前記ドーパント注入層とすること、
前記第１のパッシベーション層及び前記ドーパント注入層上に、第２のパッシベーション層を形成すること、並びに
前記第２のパッシベーション層のうちの前記電極領域上の領域に光照射を行うことによって、前記電極領域をドープすると共に、前記ドーパント注入層、並びに前記第１及び第２のパッシベーション層を、少なくとも部分的に除去して、前記貫通孔を形成すること。
【請求項９】
前記アルミニウムペーストを塗布する前に、前記シリコン層又は基材上に残留している前記ドープシリコン粒子を除去する工程を更に含む、請求項５〜８のいずれか一項に記載の方法。
【請求項１０】
前記ドープシリコン粒子の平均一次粒子径が１００ｎｍ以下である、請求項５〜９のいずれか一項に記載の方法。
【請求項１１】
前記ドープシリコン粒子のドーパント濃度が１×１０２０ａｔｏｍｓ／ｃｍ３以上である、請求項５〜１０のいずれか一項に記載の方法。
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
パッシベーション層を有するシリコン層又は基材上に、前記パッシベーション層の貫通孔を通って前記シリコン層又は基材の電極領域に電気的に接触している電極を形成することを含む、半導体デバイスの製造方法であって、
前記貫通孔を通して前記電極領域にアルミニウムペーストを塗布し、そして前記アルミニウムペーストを焼成することによって、前記電極を形成し、
前記アルミニウムペーストを塗布する際に、前記貫通孔の最小径が５０μｍ以下であり、
前記アルミニウムペーストを塗布する際に、前記電極領域の表面ドーパント濃度が７×１０１８ａｔｏｍｓ／ｃｍ３以上、又は前記電極領域のシート抵抗値が７０Ω以下であり、かつ
下記の工程によって、前記パッシベーション層に前記貫通孔を形成し、かつ前記電極領域のドープを行うことを更に含む、半導体デバイスの製造方法：
下記の（ｉ）及び（ｉｉ）を有する積層体を提供すること：（ｉ）前記シリコン層又は基材上に配置されている第１及び／又は第２のパッシベーション層、並びに（ｉｉ）第１のパッシベーション層の上側であって第２のパッシベーション層の下側において前記電極領域上の領域に配置されているドーパント注入層であって、ドープシリコン粒子からなるドーパント注入層、
前記積層体の前記ドーパント注入層、又は前記第２のパッシベーション層のうちの前記ドーパント注入層上の領域に光照射を行うことによって、前記電極領域をドープすると共に、前記ドーパント注入層、及び前記パッシベーション層を、少なくとも部分的に除去して、前記貫通孔を形成すること。
【請求項２】
前記パッシベーション層が、１〜３００ｎｍの層厚を有する、請求項１に記載の方法。
【請求項３】
前記パッシベーション層が、窒化シリコン、酸化シリコン、酸化アルミニウム、及びそれらの組合せからなる群より選択される材料で形成されている、請求項１又は２に記載の方法。
【請求項４】
前記半導体デバイスが太陽電池である、請求項１〜３のいずれか一項に記載の方法。
【請求項５】
下記の工程によって、前記パッシベーション層に前記貫通孔を形成し、かつ前記電極領域のドープを行う、請求項１〜４のいずれか一項に記載の方法：
前記シリコン層又は基材上に、前記第１のパッシベーション層を形成すること、
前記第１のパッシベーション層のうちの、前記電極領域上の領域に、ドープシリコン粒子を含有するドープシリコン粒子分散体を塗布すること、
塗布した前記ドープシリコン粒子分散体を乾燥して、前記ドーパント注入層とすること、並びに
前記ドーパント注入層に光照射を行うことによって、前記電極領域をドープすると共に、前記ドーパント注入層、及び前記第１のパッシベーション層を、少なくとも部分的に除去して、前記貫通孔を形成すること。
【請求項６】
下記の工程によって、前記パッシベーション層に前記貫通孔を形成し、かつ前記電極領域のドープを行う、請求項１〜４のいずれか一項に記載の方法：
前記電極領域に、ドープシリコン粒子を含有するドープシリコン粒子分散体を塗布すること、
塗布した前記ドープシリコン粒子分散体を乾燥して、前記ドーパント注入層とすること、
前記シリコン層又は基材及び前記ドーパント注入層上に、前記第２のパッシベーション層を形成すること、並びに
前記第２のパッシベーション層のうちの前記電極領域上の領域に光照射を行うことによって、前記電極領域をドープすると共に、前記ドーパント注入層、及び前記第２のパッシベーション層を、少なくとも部分的に除去して、前記貫通孔を形成すること。
【請求項７】
下記の工程によって、前記パッシベーション層に前記貫通孔を形成し、かつ前記電極領域のドープを行う、請求項１〜４のいずれか一項に記載の方法：
前記シリコン層又は基材上に、前記第１のパッシベーション層を形成すること、
前記第１のパッシベーション層のうちの、前記電極領域上の領域に、ドープシリコン粒子を含有するドープシリコン粒子分散体を塗布すること、
塗布した前記ドープシリコン粒子分散体を乾燥して、前記ドーパント注入層とすること、
前記第１のパッシベーション層及び前記ドーパント注入層上に、第２のパッシベーション層を形成すること、並びに
前記第２のパッシベーション層のうちの前記電極領域上の領域に光照射を行うことによって、前記電極領域をドープすると共に、前記ドーパント注入層、並びに前記第１及び第２のパッシベーション層を、少なくとも部分的に除去して、前記貫通孔を形成すること。
【請求項８】
前記アルミニウムペーストを塗布する前に、前記シリコン層又は基材上に残留している前記ドープシリコン粒子を除去する工程を更に含む、請求項１〜７のいずれか一項に記載の方法。
【請求項９】
前記ドープシリコン粒子の平均一次粒子径が１００ｎｍ以下である、請求項１〜８のいずれか一項に記載の方法。
【請求項１０】
前記ドープシリコン粒子のドーパント濃度が１×１０２０ａｔｏｍｓ／ｃｍ３以上である、請求項１〜９のいずれか一項に記載の方法。
【国際調査報告】
2016031927.tif 000014
2016031927.tif 000015